(57)【特許請求の範囲】
【請求項１】
ＲＥＢａ２Ｃｕ３ＯＸ（但し、ＲＥは、イットリウムおよび／または希土類元素のうちから選択される１つ以上の元素）で表記されるＲＥ酸化物超電導体の焼結体を８０ｗｔ％以上含むレーザ蒸着用のターゲットであって、当該ターゲット使用面に垂直な向きにおける線熱膨張率の値が、当該ターゲット使用面に平行な向きにおける線熱膨張率の値より１０％以上大きいことを特徴とするレーザ蒸着用ターゲット。
【請求項２】
酸化物超電導焼結体を含むレーザ蒸着用のターゲットであって、当該ターゲット使用面に垂直な向きにおける線熱膨張率の値が、当該ターゲット使用面に平行な向きにおける線熱膨張率の値より１０％以上大きいレーザ蒸着用ターゲットの製造方法であって、
ＲＥを含む原料と、Ｂａを含む原料と、銅を含む原料とを秤量混合して、混合物を得る工程と、
当該混合物を、酸素を１０〜３０％含有する雰囲気にて８８０℃〜９６０℃で５時間〜５０時間加熱して、仮焼粉を得る工程と、
当該仮焼粉を粉砕してメディアン径５０μｍ以下の粉砕粉とする１次粉砕工程と、
当該１次粉砕粉をメディアン径１５μｍ以下、且つ、アスペクト比が３以上の粉砕粉とする２次粉砕工程と、
当該２次粉砕粉を圧縮成型して成形体を得る工程を有する、ことを特徴とするレーザ蒸着用ターゲットの製造方法。
【請求項３】
酸化物超電導焼結体を含むレーザ蒸着用のターゲットであって、当該ターゲット使用面に垂直な向きにおける線熱膨張率の値が、当該ターゲット使用面に平行な向きにおける線熱膨張率の値より１０％以上大きいレーザ蒸着用ターゲットの製造方法であって、
ＲＥを含む原料溶液と、Ｂａを含む原料溶液と、銅を含む原料溶液とを秤量混合して、混合溶液を得る工程と、
当該混合溶液から共沈法にて、ＲＥ、Ｂａ、Ｃｕの各元素を含む混合物を沈殿させる沈殿工程と、
当該混合物を、酸素を１０〜３０％含有する雰囲気にて８８０℃〜９６０℃で５時間〜５０時間加熱して、仮焼粉を得る工程と、
当該仮焼粉を粉砕してメディアン径５０μｍ以下の粉砕粉とする１次粉砕工程と、
当該１次粉砕粉をメディアン径１５μｍ以下、且つ、アスペクト比が３以上の粉砕粉とする２次粉砕工程と、
当該２次粉砕粉を圧縮成型して成形体を得る工程を有する、ことを特徴とするレーザ蒸着用ターゲットの製造方法。
【請求項４】
前記２次粉砕工程において、ボール径３ｍｍ以下の粉砕ボールまたは粉砕ビーズを用いることを特徴とする請求項２または３に記載のレーザ蒸着用ターゲットの製造方法。
【発明の詳細な説明】
【技術分野】
【０００１】
本発明は、レーザ蒸着法に用いる酸化物超電導焼結体を含むレーザ蒸着用ターゲットに関し、さらには、バッキングプレートがボンディングされていないレーザ蒸着用ターゲットに関する。
【背景技術】
【０００２】
従来、ＹＡＧレーザ、エキシマレーザ、ＣＯ２レーザ等のいろいろなレーザ源を用い、酸化物超電導体のターゲットにパルスレーザ光を照射して当該酸化物超電導体を蒸発させ、次に、当該蒸発した酸化物超電導体をテープ状の金属基板上に成膜させることで、薄膜状の酸化物超電導線材が開発されてきた。
【０００３】
近年、レーザ蒸着法による成膜を用いた線材作製において、基板になる金属テープの長さが長くなるに従い、ターゲットのサイズが大きくなってきた。また、成膜速度を上げるために、レーザ出力が増大してきた。この結果、大型のターゲットへ高出力のレーザが照射されることになった。すると、パルスレーザ光を照射されたターゲットに、部分的な熱歪みが起こり、そこを起点としてターゲット全面にクラックが入り、ターゲットが破損することで薄膜の作製が困難になった。
【０００４】
当該ターゲットの破損を防止し安定して成膜する方法として、ターゲット裏面に無酸素銅などの金属板（以下、バッキングプレートと記載する。）を接合（以下、ボンディングと記載する。）することが行われてきた。ターゲット裏面にバッキングプレートがボンディングされていることで、たとえ、ターゲットにクラックが入った場合でも、バッキングプレート上にターゲットの形状を維持することでパルスレーザ光の照射を維持するものである。しかしながら、当該レーザ蒸着用ターゲットにバッキングプレートをボンディングする方法は、バッキングプレートおよびボンディング加工の費用が発生する、ターゲットをボンディングするための工程が必要で製造が長時間になる、などの欠点があった。
【０００５】
ここで、バッキングプレートをボンディングしていないのにも拘わらず、高出力のレーザが照射されてもクラックが入り難い大型のターゲットの製造方法の発明として、特許文献１がある。
【特許文献１】特開２００７−６３６３１号公報
【発明の開示】
【発明が解決しようとする課題】
【０００６】
特許文献１で提案されているターゲットは、当該ターゲットを構成する酸化物超電導焼結体の組成をＲＥａＢａｂＣｕｃＯＸで表記した場合、ａ＋ｂ＋ｃ＝６、０．９５＜ａ＜１．０５、１．５０５≦ｃ／ｂ＜１．６と、限られた範囲に限定することで、高出力のレーザが照射されてもクラックが入り難い効果を実現している。しかしながら、当該酸化物超電導焼結体の組成範囲限定をすることで、今度は、超電導薄膜の特性を向上させる目的で、酸化物超電導焼結体の組成を変化させることに制限がかかる、などの課題が明らかとなった。
【０００７】
本発明は、上述の状況の下でなされたものであり、バッキングプレートを用いないでレーザが照射された場合であってもクラックが入り難く、且つ、適用可能な酸化物超電導焼結体の組成範囲が広いレーザ蒸着用ターゲットおよびその製造方法を提供することである。  
【課題を解決するための手段】
【０００８】
上記課題を解決するために、本発明者らは、鋭意研究をおこなった。そして、ターゲット使用面に垂直な向きにおける線熱膨張率を、使用面に平行な向きにおける線熱膨張率より１０％以上大きくすることで、バッキングプレートを用いなくとも、当該ターゲットにレーザが照射された際、クラックが入らなくなるとの知見を得て本発明を完成した。
尚、本願において線熱膨張率とは、特に断りのない場合、測定温度５０℃に対する測定温度６００℃の線熱膨張率を示す。当該線熱膨張率の測定方法の詳細は、後述する実施例１にて説明する。
【０００９】
ターゲット表面における数ｍｍ程度の領域にパルスレーザ光が照射された場合、ターゲット使用面に対して垂直な方向の線熱膨張を、平行な方向の線熱膨張より大きくすることで、レーザ加熱による熱歪がターゲット使用面に平行な方向よりターゲット使用面に垂直な方向へ膨張する。すると、本発明に係るターゲット使用面に平行な方向の熱膨張は、線熱膨張率の差を付けていない従来の技術に係るターゲットより低くなる。この結果、ターゲット使用面に平行な方向の熱膨張による熱歪応力に起因するクラックの発生が抑制されるのだと考えられる。
【００１０】
さらに、本発明者等は、ターゲットをペロブスカイト型構造をもつＲＥ系酸化物超電導体で構成し、当該ペロブスカイト型構造をもつＲＥ系酸化物超電導体の結晶粒子にアスペクト比を持たせ、当該アスペクト比を有する結晶粒子をターゲット使用面に対して平行に配向させる構成に想到した。アスペクト比を有する結晶粒子をターゲット使用面に対して平行に配向させることで、広い組成範囲にわたって、ターゲット使用面に垂直な向きにおける線熱膨張率を、使用面に平行な向きにおける線熱膨張率より１０％以上大きくすることを、容易に実現することが出来た。
【００１１】
即ち、上述の課題を解決するための第１の手段は、
酸化物超電導焼結体を含むレーザ蒸着用のターゲットであって、当該ターゲット使用面に垂直な向きにおける線熱膨張率の値が、当該ターゲット使用面に平行な向きにおける線熱膨張率の値より１０％以上大きいことを特徴とするレーザ蒸着用ターゲットである。
【００１２】
第２の手段は、
前記酸化物超電導焼結体が、ＲＥＢａ２Ｃｕ３ＯＸ（但し、ＲＥは、イットリウムおよび／または希土類元素のうちから選択される１つ以上の元素）で表記されるＲＥ酸化物超電導体であることを特徴とする第１の手段にかかるレーザ蒸着用ターゲットである。
【００１３】
第３の手段は、
前記酸化物超電導焼結体が、前記ＲＥ酸化物超電導体を８０ｗｔ％以上含むことを特徴とする第２の手段にかかるレーザ蒸着用ターゲットである。
【００１４】
第４の手段は、
第１の手段に記載のレーザ蒸着用ターゲットの製造方法であって、
ＲＥを含む原料と、Ｂａを含む原料と、銅を含む原料とを秤量混合して、混合物を得る工程と、
当該混合物を、酸素を１０〜３０％含有する雰囲気にて８８０℃〜９６０℃で５時間〜５０時間加熱して、仮焼粉を得る工程と、
当該仮焼粉を粉砕してメディアン径５０μｍ以下の粉砕粉とする１次粉砕工程と、
当該１次粉砕粉をメディアン径１５μｍ以下、且つ、アスペクト比が３以上の粉砕粉とする２次粉砕工程と、
当該２次粉砕粉を圧縮成型して成形体を得る工程を有する、ことを特徴とするレーザ蒸着用ターゲットの製造方法である。
【００１５】
第５の手段は、
第１の手段に記載のレーザ蒸着用ターゲットの製造方法であって、
ＲＥを含む原料溶液と、Ｂａを含む原料溶液と、銅を含む原料溶液とを秤量混合して、混合溶液を得る工程と、
当該混合溶液から共沈法にて、ＲＥ、Ｂａ、Ｃｕの各元素を含む混合物を沈殿させる沈殿工程と、
当該混合物を、酸素を１０〜３０％含有する雰囲気にて８８０℃〜９６０℃で５時間〜５０時間加熱して、仮焼粉を得る工程と、
当該仮焼粉を粉砕してメディアン径５０μｍ以下の粉砕粉とする１次粉砕工程と、
当該１次粉砕粉をメディアン径１５μｍ以下、且つ、アスペクト比が３以上の粉砕粉とする２次粉砕工程と、
当該２次粉砕粉を圧縮成型して成形体を得る工程を有する、ことを特徴とするレーザ蒸着用ターゲットの製造方法である。
【００１６】
第６の手段は、
前記２次粉砕工程において、ボール径３ｍｍ以下の粉砕ボールまたは粉砕ビーズを用いることを特徴とする第４又は第５の手段にかかるレーザ蒸着用ターゲットの製造方法である。
【発明の効果】
【００１７】
本発明に係るレーザ蒸着用ターゲットは、レーザー光が照射された際、バッキングプレートが用いられていない場合でも、クラックが入り難く、且つ、適用可能な酸化物超電導焼結体の組成範囲が広い。
【発明を実施するための最良の形態】
【００１８】
発明を実施するための最良の形態について、図面を参照しながら説明する。
図１は、レーザ蒸着用ターゲットにレーザ光が照射されている際の概念図であり、図２は、図１のＩ−Ｉ断面図である。
上述したように、レーザ蒸着用ターゲットは、ターゲット表面における数ｍｍ四方程度の領域にパルスレーザ光が照射される。この数ｍｍ四方程度の領域に対するパルスレーザ光照射によりターゲットは局所的に加熱され、当該加熱部分と、それ以外の部分との熱歪応力に起因してクラックが発生してしまう。
ここで、図１、２に示す、本発明に係るレーザ蒸着用ターゲット１は、酸化物超電導焼結体を用いたレーザ蒸着用ターゲットである。当該ターゲット表面における数ｍｍ四方程度の領域２にパルスレーザ光３が照射された際、ターゲット使用面である平面に対して垂直な方向４の線熱膨張率を、ターゲット使用面である平面に対して平行な方向５の線熱膨張率に差異をつけたものである。この線膨張率の差により、本発明に係るレーザ蒸着用ターゲットにおいては、レーザ照射によるターゲットの熱歪が、主に、ターゲット使用面である平面に垂直な方向４へ膨張するかたちで現れる。一方、ターゲット使用面である平面に平行な方向５の熱膨張は、従来の技術に係るターゲットより低くなる。この結果、ターゲット使用面である平面に平行な方向の熱膨張による熱歪応力に起因するクラックの発生が抑制されるのだと考えられる。
【００１９】
本発明者らは、上記知見に基づき、ターゲット使用面である平面に対して垂直な方向と平行な方向との線膨張差がどの位あればクラックの発生が抑制出来るのかについて、多数のターゲット試料を用いて検討した。そして、当該検討の結果、ターゲット使用面である平面に対して垂直な方向と平行な方向との線膨張差が１０％以上、好ましくは１２％以上あればクラックの発生が抑制出来ることを知見した。
【００２０】
上述したターゲット使用面である平面に垂直な方向４における線熱膨張率を、使用面である平面に平行な方向５における線熱膨張率より、１０％以上大きくする手段について説明する。
前記レーザ蒸着用ターゲット１を構成する酸化物超電導体焼結体６の組成が、実質的にＲＥＢａ２Ｃｕ３ＯＸ（ＲＥは、イットリウムおよび／または希土類元素のうち少なくとも１つ以上を含む）である場合、当該酸化物超電導体焼結体６がペロブスカイト構造であり、ａｂ軸方向の線膨張率に較べてｃ軸方向の線膨張率が大きいことを用いることが出来る。即ち、本発明に係るレーザ蒸着用ターゲット１において、酸化物超電導体焼結体のｃ軸の方向を、ターゲット使用面である平面に対して垂直に揃えて成型することにより、容易にターゲット使用面に垂直な方向４における線熱膨張率を、使用面に平行な方向５における線熱膨張率より大きくすることが出来ることに想到したものである。
【００２１】
具体的には、酸化物超電導体焼結体としてＲＥＢａ２Ｃｕ３ＯＸを用いる場合、まず、ＲＥを含む原料と、Ｂａを含む原料と、銅を含む原料とを秤量混合して混合物を得る。次に、当該混合物を、酸素を１０〜３０％含有する雰囲気にて８８０℃〜９６０℃で５時間〜５０時間加熱して、仮焼粉を得る。そして、当該仮焼粉を粉砕してメディアン径５０μｍ以下の粉砕粉し、さらに、当該粗粉砕粉を、ボール径３ｍｍ以下の粉砕ボールまたは粉砕ビーズを用いて、メディアン径１５μｍ以下、且つ、アスペクト比が３以上の粉砕粉を得る。当該メディアン径１５μｍ以下、且つ、アスペクト比が３以上の粉砕粉を圧縮成型してｃ軸が配向した成形体とすることで、ターゲット使用面である平面に垂直な方向４における線熱膨張率を、使用面である平面に平行な方向５における線熱膨張率より、１０％以上大きくすることが出来た。
【００２２】
尚、種々の目的で、酸化物超電導体焼結体に他の添加剤を加える場合がある。この場合、当該酸化物超電導体焼結体において、ＲＥＢａ２Ｃｕ３ＯＸが８０ｗｔ％以上含まれていると、上述したａｂ軸方向の線膨張率に較べたｃ軸方向の線膨張率を確保することが出来る。
【００２３】
（本発明に係るレーザ蒸着用ターゲットの製造方法）
本発明に係るレーザ蒸着用ターゲットの製造方法について、酸化物超電導体焼結体の組成として、ＲＥＢａ２Ｃｕ３ＯＸであるものを用いた場合を例として、工程毎に説明する。
〈混合物を得る工程〉
ＲＥ２Ｏ３（但し、ＲＥは、イットリウムおよび／または希土類元素のうちから選択される１つ以上の元素）、ＢａＣＯ３、ＣｕＯの各原料粉末を、所望のモル比となるように秤量し混合する。具体的には、ＲＥ１±αＢａ２±βＣｕ３±γＯｘ（α≦０．８、Ｂａ≦０．８、γ≦０．８）を満たす範囲で秤量混合すればよい。ここでα、β、γの範囲を当該範囲とすることで、後工程で得られる焼結体が酸化物超電導体の特性を発揮するためである。
各原料粉末の混合は、各原料粉末を湿式ボールミルに装填し、ボールを加えて有機溶媒中にて２０時間以上行った。または、循環式のビーズミルに各原料粉末を装填し、ビーズを加えて有機溶媒中にて２時間以上行った。そして、得られたスラリーを乾燥機にいれ、有機溶媒を十分に揮発させて混合物を得た。
【００２４】
また、当該混合において、各原料粉末を秤量し混合するのではなく、ＲＥ、Ｂａ、Ｃｕの各元素を含む原料溶液を準備し、当該原料溶液を、後工程で得られる焼結体が酸化物超電導体の特性を発揮所定のモル比になるように混合・調整することもできる。当該原料溶液としては、ＲＥ、Ｂａ、Ｃｕの各元素の硝酸塩、硫酸塩、塩酸塩等の無機酸塩の水溶液、または、クエン酸塩、シュウ酸塩、酒石酸塩等の有機酸塩の水溶液を好適に用いることが出来る。
この場合、当該混合溶液から共沈法等にて、ＲＥ、Ｂａ、Ｃｕの各元素を含む混合物を沈殿させる。
【００２５】
〈仮焼粉を得る工程〉
次に、この混合物を、酸素を１０％〜３０％含有する雰囲気（例えば、大気でもよい。）中にて焼成（本発明において１次焼成と記載する場合がある。）して仮焼粉を得る。当該１次焼成条件は、８８０℃〜９６０℃、より好ましくは９００℃〜９５０℃で、５時間〜２０時間の加熱である。
【００２６】
〈粗粉砕工程〉
仮焼粉を粗粉砕して粗粉砕粉を得る。
具体的には、仮焼粉を、ジルコニアボールおよびトルエン等の有機溶媒とともにセラミックスポットに入れて、ボールミル粉砕あるいは振動ミル粉砕により粗粉砕をおこなう。そして、粗粉砕が終了したスラリー状の仮焼粉を、乾燥機で乾燥させて、粗粉砕粉を得る。
当該ボールミル粉砕および当該振動ミル粉砕の操作によって仮焼粉を粗粉砕し、仮焼粉の均一性を向上させるとともに、後述する２次焼成工程において当該仮焼粉の熱的反応性を上げることができる。
【００２７】
〈焼成粉を得る工程〉
得られた粗粉砕粉を、酸素を１０％〜３０％含有する雰囲気中で、８８０℃〜９６０℃より好ましくは９００℃〜９５０℃、５時間〜５０時間加熱して２次焼成（本発明において２次焼成と記載する場合がある。）し、焼成粉を得た。当該２次焼成は、仮焼粉を得る１次焼成より高い温度、長い焼成時間が求められる。２次焼成温度を、１次焼成温度より高く、且つ、２次焼成時間を、１次焼成時間より長くするのは、２次焼成温度を高く、且つ、焼成時間を長くすることで、ペロブスカイト構造をもつ酸化物超電導体粒子が異方性をもって成長することによる。すなわち、得られた焼成粉における結晶成長は、当該結晶のａｂ軸方向が、ｃ軸方向に比較してより大きく成長した。
【００２８】
〈微粉砕工程〉
得られた焼成粉を、まず、セラミックス製のロールミルまたはディスクミルに装填して微粉砕（本発明において１次微粉砕と記載する場合がある。）を行い、メディアン径５０μｍ以下の１次微粉砕粉を得る。当該１次微粉砕を行う理由は、上述した焼成により成長した板状結晶の粒子が相互に焼結している状態を、当該１次微粉砕により結晶粒が数個から数十個の塊の状態にすることにある。結晶粒を数個から数十個の塊の状態にすることで、次の後述する２次微粉砕において、より小さいボールあるいはビーズで、粒子形状をあまり変化させることなく、効率よく粉砕できるからである。さらに、メディアン径を５０μｍ以下とすることで、後述する２次微粉砕において粉砕されない粗粒子が残ることを回避出来る。
【００２９】
１次微粉砕粉を、直径３ｍｍ以下のジルコニアボールあるいはジルコニアビーズおよびトルエン等の有機溶媒とともにセラミックスポットへ装填して、ボールミルあるいは振動ミルによる微粉砕（本発明において２次微粉砕と記載する場合がある。）をおこなう。当該２次微粉砕は、１次微粉砕粉をＲＥ系酸化物超電導焼結体を作製するために適した粒度分布と粒子形状とするための操作である。そこで、２次微粉砕粉のメディアン径（Ｄ５０）が、１５μｍ以下、好ましくは１０μｍ以下になるよう粉砕時間を調整する。且つ、２次微粉砕粉粒子の異方性を表す、板状結晶の長軸と短軸との比であるアスペクト比が３以上になるよう、直径０．２ｍｍ以上、３ｍｍ以下のボールあるいはビーズを用いる。
【００３０】
２次微粉砕において、ボールあるいはビーズの直径を３ｍｍ以下とするのは、板状結晶
である１次微粉砕粉が有する当該板状構造を破壊することなく保存して、高いアスペクト比を保たせるためである。ボールあるいはビーズの直径が０．２ｍｍ以上あれば、粉砕が短時間で済み、生産性の観点から好ましい。
２次微粉砕粉粒子の粉砕粒径を１５μｍ以下、且つ、アスペクト比を３以上とする理由は、粒径が細かく、アスペクト比が高くなるよう微粉砕した粒子は、成形による圧縮をかけた場合、より高密度になり易く、且つ、粒子のｃ軸がターゲットの使用面に対して垂直に配向し易いと考えられるからである。粒子のｃ軸がターゲットの使用面に対して垂直に配向することにより、ペロブスカイト構造を持つ酸化物超電導体の板状結晶においても、ｃ軸がターゲットの使用面に対して垂直に配向し易くなる。
尚、本発明者らの検討によると、アスペクト比が３以上あれば上述の効果を十分に得ることが出来ることを確認している（後述する実施例・比較例を参照）。  
【００３１】
アスペクト比の測定方法について図面を参照しながら説明する。
図３は、ＳＥＭで観察した本発明に係る２次微粉砕粉粒子の概念図である。
本発明に係る２次微粉砕粉粒子は、ＲＥ系酸化物超電導耐の板状結晶である。ここで、当該板状結晶の厚みをｂ、板面の最長の長さをａとしてａ／ｂの値を当該ＳＥＭ画像から求め、当該ａ／ｂの値をアスペクト比とする。 
【００３２】
〈圧縮成型により成形体を得る工程〉
得られた２次微粉砕粉を金型に充填し、９８ＭＰａ〜１９６ＭＰａの圧力で成形し成型体を得る。尚、この圧力成形は一軸成形で行うことが望ましい。次に、この成形体を、焼成炉内に設置し、酸素を１０％〜３０％含有する雰囲気（例えば、大気でもよい。）で９００℃〜９８０℃より好ましくは、９００℃〜９４０℃の温度で１０時間〜５０時間加熱して焼成し、ＲＥ系酸化物超電導焼結体を得る。得られたＲＥ系酸化物超電導焼結体は、所望の大きさに切断加工するだけで、バッキングプレートにボンディングすることなく、単体でレーザ蒸着法に使用可能なターゲットである。
【実施例】
【００３３】
（実施例１）
原子比でＹ：Ｂａ：Ｃｕ＝１：２：３となるようにＹ２Ｏ３、ＢａＣＯ３、ＣｕＯの各種粉末を秤量した。この原料をセラミックス製ボールミルに装填し、ジルコニアボールを用いて有機溶媒（トルエンなど）中で２４時間混合した。この混合物を焼成炉で９００℃、１０時間加熱して１次焼成し仮焼粉を得た。焼成雰囲気は大気である。得られた仮焼粉を、セラミックス製ディスクミルで粉砕を行った後、セラミックス製ボールミルに装填して、ジルコニアボールを用いて有機溶媒（トルエンなど）中で１０時間粉砕し、粗粉砕粉を得た。この粗粉砕粉を、焼成炉で９２０℃、３０時間、２次焼成して焼成粉を得た。当該焼成粉をセラミックス製ディスクミルで１次微粉砕を行った。得られた１次微粉砕粉に対し、ＳＹＭＰＡＴＥＣ製ＨＥＬＯＳ＆ＲＯＤＯＳレーザ回折式粒度分布測定装置（以下、粒度分布測定装置と記載する。）を用いて平均粒径を測定した。測定結果は、Ｄ５０（メディアン径）＝２４．３μｍとなった。
【００３４】
得られた１次微粉砕粉をセラミックス製ボールミルに装填し、直径３ｍｍのジルコニアボールを用いて有機溶媒（トルエンなど）中で８時間の２次微粉砕を行った。得られた２次微粉砕粉に対し、上述した粒度分布測定装置を用いて平均粒径を測定した。測定結果は、Ｄ５０（メディアン径）＝５．３８μｍとなった。
得られた２次微粉砕粉のＳＥＭ写真を観察したところ、アスペクト比が４の粒子であることが判明した。
【００３５】
次に、この２次微粉砕粉を１００φの金型に充填し、１４７ＭＰａの圧力で１軸成型して、厚さ７ｍｍの円板状成型物を得た。この成型物をセラミックス製焼成治具に置き、焼
成炉内に入れ、９２０℃、３０時間加熱して焼成し、ＲＥ系酸化物超電導焼結体Ａを得た。このＲＥ系酸化物超電導焼結体Ａを、このままの状態でレーザ蒸着用ターゲット試料Ａとした。
【００３６】
レーザ蒸着用ターゲット試料Ａの中心部より、一面がターゲット使用面と平行になるように５ｍｍの立方体試料を切り出した。当該立方体試料の切り出しの概念図を図４に示す。
この５ｍｍ立方体の線熱膨張率を、ブルカーＡＸＳ社製ＤＩＬＡＴＯ  ＭＥＴＥＲ熱膨張計（以下、熱膨張計と記載する。）を用いて、５０℃から６００℃までの範囲で測定した。当該測定結果を図５に示す。図５は、横軸に温度をとり、縦軸に線膨張率をとり、ターゲット使用面に垂直な方向における線熱膨張率を○でプロットし実線で結び、ターゲット使用面に平行な方向における線熱膨張率を□でプロットし破線で結んだグラフである。
【００３７】
ここで、当該温度範囲の上限を６００℃とした理由について説明する。
焼結体をレーザ蒸着用ターゲットとして使用する場合、ターゲット中心部は最大で６００℃程度になることが予測される。さらに、ターゲット温度が６００℃を超えると、当該ターゲットを構成する酸化物超電導体結晶から酸素が脱離し、酸素欠陥が発生する為、温度に対する線熱膨張率の変化が不可逆的な挙動を示すことによる。つまり、実際のターゲット使用状況においても、ターゲット到達温度は最大で６００℃とすべきことによる。
【００３８】
図５に示す測定結果から明らかなように、ターゲット試料Ａのターゲット使用面に垂直な方向な線熱膨張率は、３００℃で０．２０％、４００℃で０．２７％、５００℃で０．３８％、６００℃で０．５３％となり、ターゲット使用面に垂直な方向の線熱膨張率は、３００℃で０．１７％、４００℃で０．２３％、５００℃で０．３２％、６００℃で０．４４％となった。ターゲット使用面に垂直な方向の線熱膨張率は、ターゲット使用面に平行な方向の線熱膨張率より、３００℃で１８％、４００℃で１７％、５００℃で１９％、
６００℃で２０％それぞれ大きくなった。
【００３９】
１０個のターゲット試料Ａに対し、実際のパルスレーザ蒸着法に相当するレーザ照射を行った。
但し、レーザ照射源：エキシマレーザ、レーザ出力：４００ｍＪ、レーザ照射条件：２００Ｈｚとし、当該レーザ照射元を固定した。そしてターゲット試料を、レーザ照射元に対して１０ｍｍ／ｓｅｃの速度で相対的に移動させて、各試料中央部５０ｍｍ×５０ｍｍの領域にパルスレーザ光の照射を行った。
その結果、１０個のターゲット試料Ａの全てにおいて、ターゲットの破断が起こらなかった。
本実施例に係る試料の作成条件、特性測定結果を表１に記載する。
【００４０】
（実施例２）
原子比でＧｄ：Ｂａ：Ｃｕ＝１：２：３となるようにＧｄ２Ｏ３、ＢａＣＯ３、ＣｕＯの各種粉末を秤量した。この原料をセラミックス製ボールミルに装填し、ジルコニアボールを用いて有機溶媒（トルエンなど）中で２４時間混合した。この混合物を焼成炉で９００℃、１０時間加熱して１次焼成し、仮焼粉を得た。焼成雰囲気は大気である。得られた仮焼粉を、セラミックス製ディスクミルで粉砕を行った後、セラミックス製ボールミルに装填して、ジルコニアボールを用いて有機溶媒（トルエンなど）中で１０時間粉砕し、粗粉砕粉を得た。この粗粉砕粉を、焼成炉で９４０℃、３０時間、２次焼成して焼成粉を得た。当該焼成粉をセラミックス製ディスクミルで１次微粉砕した。得られた１次微粉砕粉を、実施例１と同様にして平均粒径を測定した。測定結果は、Ｄ５０（メディアン径）＝３２．４μｍとなった。
【００４１】
得られた１次微粉砕粉をセラミックス製ボールミルに装填し、直径３ｍｍのジルコニアボールを用いて有機溶媒（トルエンなど）中で８時間、２次微粉砕した。得られた２次微粉砕粉を、上述した粒度分布測定装置を用いて平均粒径を測定した。測定結果は、Ｄ５０（メディアン径）＝８．５６μｍとなった。
得られた２次微粉砕粉のＳＥＭ写真を観察したところ、当該２次微粉砕粉は、アスペクト比が３の粒子であることが判明した。
【００４２】
次に、この２次微粉砕粉を１００φの金型に充填し、１４７ＭＰａの圧力で１軸成型して、厚さ７ｍｍの円板状成型物を得た。この成型物をセラミックス製焼成治具に置き、焼成炉内に入れ、９４０℃、３０時間加熱して焼成し、ＲＥ系酸化物超電導焼結体Ｂを得た。このＲＥ系酸化物超電導焼結体Ｂを、このままの状態でレーザ蒸着用ターゲット試料Ｂとした。
【００４３】
レーザ蒸着用ターゲット試料Ｂより、実施例１と同様にして５ｍｍの立方体試料を切り出した。この５ｍｍ立方体の線熱膨張率を、実施例１と同様にして測定した。当該測定結果を図６に示す。図６は図５と同様に、横軸に温度をとり、縦軸に線膨張率をとり、ターゲット使用面に垂直な方向における線熱膨張率を○でプロットし実線で結び、ターゲット使用面に平行な方向における線熱膨張率を□でプロットし破線で結んだグラフである。
【００４４】
図６に示す測定結果から明らかなように、ターゲット試料Ｂのターゲット使用面に垂直な方向な線熱膨張率は、３００℃で０．２２％、４００℃で０．２９％、５００℃で０．３５％、６００℃で０．５１％となり、ターゲット使用面に垂直な方向の線熱膨張率は、３００℃で０．１４％、４００℃で０．２０％、５００℃で０．２７％、６００℃で０．４４％となった。ターゲット使用面に垂直な方向の線熱膨張率は、ターゲット使用面に平行な方向の線熱膨張率より３００℃で５７％、４００℃で４５％、５００℃で３０％、６００℃で１６％、それぞれ大きくなった。
【００４５】
１０個のターゲット試料Ｂに対し、実施例１と同様のレーザ照射を行った。
その結果、１０個のターゲット試料Ｂの全てにおいて、ターゲットの破断が起こらなかった。
本実施例に係る試料の作成条件、特性測定結果を表１に記載する。
【００４６】
（比較例１）
原子比でＹ：Ｂａ：Ｃｕ＝１：２：３となるようにＹ２Ｏ３、ＢａＣＯ３、ＣｕＯの各種粉末を秤量した。この原料をセラミックス製ボールミルに装填し、ジルコニアボールを用いて有機溶媒（トルエンなど）中で２４時間混合した。この混合物を焼成炉で９００℃、１０時間加熱して１次焼成し、仮焼粉を得た。焼成雰囲気は大気である。得られた仮焼粉を、セラミックス製ディスクミルで粉砕を行った後、セラミックス製ボールミルに装填して、ジルコニアボールを用いて有機溶媒（トルエンなど）中で１０時間粉砕し、粗粉砕粉を得た。この粗粉砕粉を、焼成炉で９００℃、１０時間、２次焼成して焼成粉を得た。得られた焼成粉を、実施例１と同様にして平均粒径を測定した。測定結果は、Ｄ５０（メディアン径）＝７８．１μｍとなった。
【００４７】
得られた焼成粉を、１次微粉砕を施すことなくセラミックス製ボールミルに装填し、直径５ｍｍのジルコニアボールを用いて有機溶媒（トルエンなど）中で８時間、２次微粉砕した。得られた２次微粉砕粉を、上述した粒度分布測定装置を用いて平均粒径を測定した。測定結果は、Ｄ５０（メディアン径）＝４．６９μｍとなった。
得られた２次微粉砕粉のＳＥＭ写真を観察したところ、アスペクト比が２の粒子であることが判明した。
【００４８】
次に、この２次微粉砕粉を１００φの金型に充填し、１４７ＭＰａの圧力で１軸成型して、厚さ７ｍｍの円板状成型物を得た。この成型物をセラミックス製焼成治具に置き、焼成炉内に入れ、９４０℃、３０時間加熱して焼成し、ＲＥ系酸化物超電導焼結体Ｃを得た。このＲＥ系酸化物超電導焼結体Ｃを、このままの状態でレーザ蒸着用ターゲット試料Ｃとした。
【００４９】
レーザ蒸着用ターゲット試料Ｃより、実施例１と同様にして５ｍｍの立方体試料を切り出した。この５ｍｍ立方体の線熱膨張率を、実施例１と同様にして測定した。当該測定結果を図７に示す。図７は図５と同様に、横軸に温度をとり、縦軸に線膨張率をとり、ターゲット使用面に垂直な方向における線熱膨張率を○でプロットし実線で結び、ターゲット使用面に平行な方向における線熱膨張率を□でプロットし破線で結んだグラフである。
【００５０】
図７に示す測定結果から明らかなように、ターゲット試料Ｃのターゲット使用面に垂直な方向な線熱膨張率は、３００℃で０．２０％、４００℃で０．２７％、５００℃で０．３４％、６００℃で０．４８％となり、ターゲット使用面に垂直な方向の線熱膨張率は、３００℃で０．２０％、４００℃で０．２７％、５００℃で０．３４％、６００℃で０．４７％となった。ターゲット使用面に垂直な方向の線熱膨張率は、ターゲット使用面に平行な方向の線熱膨張率より、３００℃で同様、４００℃で同様、５００℃で同様となりほとんど差がなかった。６００℃で２％大きくなった。
【００５１】
１０個のターゲット試料Ｃに対し、実施例１と同様のレーザ照射を行った。
その結果、１０個のターゲット試料Ｃの全てにおいて、ターゲットの全部または一部破断が起った。
本実施例に係る試料の作成条件、特性測定結果を表１に記載する。
【００５２】
（実施例３）
原子比でＧｄ：Ｂａ：Ｃｕ＝１：２：３となるようにＧｄ２Ｏ３、ＢａＣＯ３、ＣｕＯの各種粉末を秤量した。この原料をセラミックス製ボールミルに装填し、ジルコニアボールを用いて有機溶媒（トルエンなど）中で２４時間混合した。この混合物を焼成炉で９００℃、１０時間加熱して１次焼成し、仮焼粉を得た。焼成雰囲気は大気である。得られた仮焼粉を、セラミックス製ディスクミルで粉砕を行った後、セラミックス製ボールミルに装填して、ジルコニアボールを用いて有機溶媒（トルエンなど）中で１０時間粉砕し、粗粉砕粉を得た。この粗粉砕粉を、焼成炉で９５０℃、３０時間、２次焼成して焼成粉を得た。当該焼成粉をセラミックス製ディスクミルで１次微粉砕した。得られた１次微粉砕粉を、実施例１と同様にして平均粒径を測定した。測定結果は、Ｄ５０（メディアン径）＝３９．２μｍとなった。
【００５３】
得られた１次微粉砕粉をセラミックス製ボールミルに装填し、直径３ｍｍのジルコニアボールを用いて有機溶媒（トルエンなど）中で６時間、２次微粉砕した。得られた２次微粉砕粉を、上述した粒度分布測定装置を用いて平均粒径を測定した。測定結果は、Ｄ５０（メディアン径）＝１２．９９μｍとなった。
【００５４】
次に、この２次微粉砕粉を１００φの金型に充填し、１４７ＭＰａの圧力で１軸成型して、厚さ７ｍｍの円板状成型物を得た。この成型物をセラミックス製焼成治具に置き、焼成炉内に入れ、９４０℃、３０時間加熱して焼成し、ＲＥ系酸化物超電導焼結体Ｄを得た。このＲＥ系酸化物超電導焼結体Ｄを、このままの状態でレーザ蒸着用ターゲット試料Ｄとした。
得られた２次微粉砕粉のＳＥＭ写真を観察したところ、当該２次微粉砕粉は、アスペクト比が３の粒子であることが判明した。
【００５５】
レーザ蒸着用ターゲット試料Ｄより、実施例１と同様にして５ｍｍの立方体試料を切り出した。この５ｍｍ立方体の線熱膨張率を、実施例１と同様にして測定した。
【００５６】
当該測定結果から、６００℃においてターゲット使用面に垂直な方向な線熱膨張率は０．５１％となり、ターゲット使用面に平行な方向の線熱膨張率は０．４５％となった。ターゲット使用面に垂直な方向の線熱膨張率は、ターゲット使用面に平行な方向の線熱膨張率より、６００℃において１３％大きくなった。
【００５７】
１０個のターゲット試料Ｄに対し、実施例１と同様のレーザ照射を行った。
その結果、１０個のターゲット試料Ｄの全てにおいて、ターゲットの破断が起こらなかった。
本実施例に係る試料の作成条件、特性測定結果を表１に記載する。
【００５８】
（実施例４）
１次微粉砕粉をセラミックス製ボールミルに装填し、直径０．８ｍｍのジルコニアビーズを用いて有機溶媒（トルエンなど）中で４時間、２次微粉砕した以外は、実施例３と同様の操作を行って、Ｄ５０（メディアン径）＝４．５８μｍの２次微粉砕粉を得た。
得られた２次微粉砕粉のＳＥＭ写真を観察したところ、当該２次微粉砕粉は、アスペクト比が３の粒子であることが判明した。
【００５９】
次に、この２次微粉砕粉を１００φの金型に充填し、１４７ＭＰａの圧力で１軸成型して、厚さ７ｍｍの円板状成型物を得た。
この成型物をセラミックス製焼成治具に置き、焼成炉内に入れ、９４０℃、３０時間加熱して焼成し、ＲＥ系酸化物超電導焼結体Ｅを得た。このＲＥ系酸化物超電導焼結体Ｅを、このままの状態でレーザ蒸着用ターゲット試料Ｅとした。
【００６０】
レーザ蒸着用ターゲット試料Ｅより、実施例１と同様にして５ｍｍの立方体試料を切り出した。この５ｍｍ立方体の線熱膨張率を、実施例１と同様にして測定した。
【００６１】
当該測定結果から、６００℃においてターゲット使用面に垂直な方向な線熱膨張率は０．５０％となり、ターゲット使用面に平行な方向の線熱膨張率は０．４４％となった。ターゲット使用面に垂直な方向の線熱膨張率は、ターゲット使用面に平行な方向の線熱膨張率より、６００℃において１４％大きくなった。
【００６２】
１０個のターゲット試料Ｅに対し、実施例１と同様のレーザ照射を行った。
その結果、１０個のターゲット試料Ｅの全てにおいて、ターゲットの破断が起こらなかった。
本実施例に係る試料の作成条件、特性測定結果を表１に記載する。
【００６３】
（比較例２）
原子比でＧｄ：Ｂａ：Ｃｕ＝１：２：３となるようにＧｄ２Ｏ３、ＢａＣＯ３、ＣｕＯの各種粉末を秤量した。この原料をセラミックス製ボールミルに装填し、ジルコニアボールを用いて有機溶媒（トルエンなど）中で２４時間混合した。この混合物を焼成炉で９００℃、１０時間加熱して１次焼成し、仮焼粉を得た。焼成雰囲気は大気である。得られた仮焼粉を、セラミックス製ディスクミルで粉砕を行った後、セラミックス製ボールミルに装填して、ジルコニアボールを用いて有機溶媒（トルエンなど）中で１０時間粉砕し、粗粉砕粉を得た。この粗粉砕粉を、焼成炉で９６０℃、３０時間、２次焼成して焼成粉を得た。
【００６４】
得られた焼成粉を、実施例１と同様にして平均粒径を測定した。測定結果は、Ｄ５０（メ
ディアン径）＝１６４μｍとなった。
【００６５】
得られた焼成粉を、１次微粉砕を施すことなく、セラミックス製ボールミルに装填し、直径５ｍｍのジルコニアボールを用いて有機溶媒（トルエンなど）中で２１時間、２次微粉砕粉した。得られた２次微粉砕粉を、上述した粒度分布測定装置を用いて平均粒径を測定した。測定結果は、Ｄ５０（メディアン径）＝１３．３５μｍとなった。
得られた２次微粉砕粉のＳＥＭ写真を観察したところ、当該２次微粉砕粉は、アスペクト比が２の粒子であることが判明した。
【００６６】
次に、この２次微粉砕粉を１００φの金型に充填し、１４７ＭＰａの圧力で１軸成型して、厚さ７ｍｍの円板状成型物を得た。この成型物をセラミックス製焼成治具に置き、焼成炉内に入れ、９４０℃、３０時間加熱して焼成し、ＲＥ系酸化物超電導焼結体Ｆを得た。このＲＥ系酸化物超電導焼結体Ｆを、このままの状態でレーザ蒸着用ターゲット試料Ｆとした。
【００６７】
レーザ蒸着用ターゲット試料Ｆより、実施例１と同様にして５ｍｍの立方体試料を切り出した。この５ｍｍ立方体の線熱膨張率を、実施例１と同様にして測定した。
【００６８】
当該測定結果から、６００℃においてターゲット使用面に垂直な方向な線熱膨張率は０．４８％となり、ターゲット使用面に平行な方向の線熱膨張率は０．４６％となった。ターゲット使用面に垂直な方向の線熱膨張率は、ターゲット使用面に平行な方向の線熱膨張率より６００℃で４％大きくなった。
【００６９】
１０個のターゲット試料Ｆに対し、実施例１と同様のレーザ照射を行った。
その結果、１０個のターゲット試料Ｆの７個において、ターゲットの全部または一部破断が起った。
本実施例に係る試料の作成条件、特性測定結果を表１に記載する。
【００７０】
（比較例３）
２次焼成温度を９５０℃に変更した以外は比較例２と同様にして焼成粉を製造した。当該焼成粉に対し、セラミックス製ディスクミルで１次微粉砕を行った。
得られた１次微粉砕された焼成粉を、実施例１と同様にして平均粒径を測定した。測定結果は、Ｄ５０（メディアン径）＝３９．２μｍとなった。
【００７１】
セラミックス製ボールミルに装填して、５ｍｍのジルコニアボールを用いて有機溶媒（トルエンなど）中で６時間、２次微粉砕した。得られた２次微粉砕粉を、上述した粒度分布測定装置を用いて平均粒径を測定した。測定結果は、Ｄ５０（メディアン径）＝６．９４μｍとなった。
得られた２次微粉砕粉のＳＥＭ写真を観察したところ、当該２次微粉砕粉は、アスペクト比が２の粒子であることが判明した。
【００７２】
次に、この２次微粉砕粉を１００φの金型に充填し、１４７ＭＰａの圧力で１軸成型して、厚さ７ｍｍの円板状成型物を得た。この成型物をセラミックス製焼成治具に置き、焼成炉内に入れ、９４０℃、３０時間加熱して焼成し、ＲＥ系酸化物超電導焼結体Ｇを得た。このＲＥ系酸化物超電導焼結体Ｇを、このままの状態でレーザ蒸着用ターゲット試料Ｇとした。
【００７３】
レーザ蒸着用ターゲット試料Ｇより、実施例１と同様にして５ｍｍの立方体試料を切り出した。この５ｍｍ立方体の線熱膨張率を、実施例１と同様にして測定した。
【００７４】
当該測定結果から、６００℃においてターゲット使用面に垂直な方向な線熱膨張率は０．４９％となり、ターゲット使用面に平行な方向の線熱膨張率は０．４６％となった。ターゲット使用面に垂直な方向の線熱膨張率は、ターゲット使用面に平行な方向の線熱膨張率より６００℃で７％大きくなった。
【００７５】
１０個のターゲット試料Ｇに対し、実施例１と同様のレーザ照射を行った。
その結果、１０個のターゲット試料Ｇの５個において、ターゲットの全部または一部破断が起った。
本実施例に係る試料の作成条件、特性測定結果を表１に記載する。
【００７６】
（実施例５）
原子比でＹ：Ｂａ：Ｃｕ＝１：２：３となるように硝酸イットリウム、硝酸バリウム、硝酸銅の各原料溶液を秤量した。この原料溶液を水酸化ナトリウムで中和して共沈沈澱物を得た。この沈殿物をろ過、洗浄して、１８０℃、１０時間焼成することで原料混合物を得た。
この混合物を焼成炉で９００℃、１０時間加熱して１次焼成し、仮焼粉を得た。焼成雰囲気は大気である。得られた仮焼粉を、セラミックス製ディスクミルで粉砕を行った後、セラミックス製ボールミルに装填して、ジルコニアボールを用いて有機溶媒（トルエンなど）中で１０時間粉砕し、粗粉砕粉を得た。この粗粉砕粉を、焼成炉で９２０℃、２０時間、２次焼成して焼成粉を得た。当該焼成粉をセラミックス製ディスクミルで１次微粉砕した。得られた１次微粉砕粉を、実施例１と同様にして平均粒径を測定した。測定結果は、Ｄ５０（メディアン径）＝２２．６μｍとなった。
【００７７】
得られた１次微粉砕粉をセラミックス製ボールミルに装填し、直径３ｍｍのジルコニアボールを用いて有機溶媒（トルエンなど）中で９時間、２次微粉砕した。得られた２次微粉砕粉を、上述した粒度分布測定装置を用いて平均粒径を測定した。測定結果は、Ｄ５０（メディアン径）＝３．４８μｍとなった。
得られた２次微粉砕粉のＳＥＭ写真を観察したところ、アスペクト比が５の粒子であることが判明した。
【００７８】
次に、この２次微粉砕粉を１００φの金型に充填し、１４７ＭＰａの圧力で１軸成型して、厚さ７ｍｍの円板状成型物を得た。この成型物をセラミックス製焼成治具に置き、焼成炉内に入れ、９２０℃、３０時間加熱して焼成し、ＲＥ系酸化物超電導焼結体Ｈを得た。このＲＥ系酸化物超電導焼結体Ｈを、このままの状態でレーザ蒸着用ターゲット試料Ｈとした。
【００７９】
レーザ蒸着用ターゲット試料Ｈより、実施例１と同様にして５ｍｍの立方体試料を切り出した。この５ｍｍ立方体の線熱膨張率を、実施例１と同様にして測定した。
【００８０】
当該測定結果から、６００℃においてターゲット使用面に垂直な方向な線熱膨張率は０．４７％となり、ターゲット使用面に平行な方向の線熱膨張率は０．４１％となった。ターゲット使用面に垂直な方向の線熱膨張率は、ターゲット使用面に平行な方向の線熱膨張率より、６００℃において１５％大きくなった。
【００８１】
１０個のターゲット試料Ｈに対し、実施例１と同様のレーザ照射を行った。
その結果、１０個のターゲット試料Ｈの全てにおいて、ターゲットの破断が起こらなかった。
本実施例に係る試料の作成条件、特性測定結果を表１に記載する。
【００８２】
（実施例６）
原子比でＧｄ：Ｂａ：Ｃｕ＝１：２：３となるようにＧｄ２Ｏ３、ＢａＣＯ３、ＣｕＯの各種粉末を秤量した。この原料をセラミックス製ボールミルに装填し、ジルコニアボールを用いて有機溶媒（トルエンなど）中で２４時間混合した。この混合物を焼成炉で９１０℃、２０時間加熱して１次焼成し、仮焼粉を得た。焼成雰囲気は大気である。尚、２次焼成は実施しなかった。
当該仮焼粉をセラミックス製ディスクミルで１次微粉砕した。得られた１次微粉砕粉を、実施例１と同様にして平均粒径を測定した。測定結果は、Ｄ５０（メディアン径）＝１８．６μｍとなった。
【００８３】
得られた１次微粉砕粉を、湿式循環型連続粉砕機（三井鉱山（株）製ＳＣミル）に装填し、直径０．８ｍｍのジルコニアビーズを用いて、有機溶媒（トルエン）中で、１４００回転、１時間、２次微粉砕した。
得られた２次微粉砕粉を、上述した粒度分布測定装置を用いて平均粒径を測定した。測定結果は、Ｄ５０（メディアン径）＝１．８９μｍとなった。
得られた２次微粉砕粉のＳＥＭ写真を観察したところ、アスペクト比が３の粒子であることが判明した。
【００８４】
次に、この２次微粉砕粉を１００φの金型に充填し、１４７ＭＰａの圧力で１軸成型して、厚さ７ｍｍの円板状成型物を得た。この成型物をセラミックス製焼成治具に置き、焼成炉内に入れ、９４０℃、３０時間加熱して焼成し、ＲＥ系酸化物超電導焼結体Ｉを得た。このＲＥ系酸化物超電導焼結体Ｉを、このままの状態でレーザ蒸着用ターゲット試料Ｉとした。
【００８５】
レーザ蒸着用ターゲット試料Ｉより、実施例１と同様にして５ｍｍの立方体試料を切り出した。この５ｍｍ立方体の線熱膨張率を、実施例１と同様にして測定した。
【００８６】
当該測定結果から、６００℃においてターゲット使用面に垂直な方向な線熱膨張率は０．５２％となり、ターゲット使用面に平行な方向の線熱膨張率は０．４３％となった。ターゲット使用面に垂直な方向の線熱膨張率は、ターゲット使用面に平行な方向の線熱膨張率より、６００℃において２１％大きくなった。
【００８７】
１０個のターゲット試料Ｉに対し、実施例１と同様のレーザ照射を行った。
その結果、１０個のターゲット試料Ｉの全てにおいて、ターゲットの破断が起こらなかった。
本実施例に係る試料の作成条件、特性測定結果を表１に記載する。
【００８８】
（実施例７）
実施例１で作製した２次微粉砕粉と、当該２次微粉砕粉の総重量に対する重量比で２０ｗｔ％になるようＣａＯ粉末とを秤量し、混合した。
当該混合した粉をセラミックス製ボールミルに装填し、直径３ｍｍのジルコニアボールを用いて有機溶媒（トルエン）中で２時間混合して、混合粉を得た。
【００８９】
次に、前記混合粉を１００φの金型に充填し、１４７ＭＰａの圧力で１軸成型して、厚さ７ｍｍの円板状成型物を得た。この成型物をセラミックス製焼成治具に置き、焼成炉内に入れ、９２０℃、３０時間加熱して焼成し、ＲＥ系酸化物超電導焼結体Ｊを得た。このＲＥ系酸化物超電導焼結体Ｊを、このままの状態でレーザ蒸着用ターゲット試料Ｊとした。
【００９０】
レーザ蒸着用ターゲット試料Ｊより、実施例１と同様にして５ｍｍの立方体試料を切り出した。この５ｍｍ立方体の線熱膨張率を、実施例１と同様にして測定した。
【００９１】
当該測定結果から、６００℃においてターゲット使用面に垂直な方向な線熱膨張率は０．５１％となり、ターゲット使用面に平行な方向の線熱膨張率は０．４５％となった。ターゲット使用面に垂直な方向の線熱膨張率は、ターゲット使用面に平行な方向の線熱膨張率より、６００℃において１３％大きくなった。
【００９２】
１０個のターゲット試料Ｊに対し、実施例１と同様のレーザ照射を行った。
その結果、１０個のターゲット試料Ｊの全てにおいて、ターゲットの破断が起こらなかった。
本実施例に係る試料の作成条件、特性測定結果を表１に記載する。
【００９３】
本実施例において２次微粉砕粉へ添加されるＣａＯ粉末は、作製されるターゲットに超電導以外の酸化物を添加することを目的としたものである。超電導以外の酸化物を添加されたターゲットを用いて成膜操作を行うことで、成膜される超電導薄膜結晶内部に非超電導物質の粒子が導入される。当該導入された非超電導物質の粒子は、当該超電導薄膜結晶に磁場が引加された際にピンニングセンターとして働き、当該超電導薄膜結晶の超電導特性の向上を図ることが出来るものである。
本実施例では、上述の目的で、作製されるターゲットに超電導以外の酸化物が添加された場合でも、本発明の効果が発揮されることを確認するために行ったものである。
【００９４】
（比較例４）
実施例１で作製した２次微粉砕粉と、当該２次微粉砕粉の総重量に対する重量比で４０ｗｔ％になるようＣａＯ粉末とを秤量し、混合した以外は、実施例７と同様の操作を行い、ＲＥ系酸化物超電導焼結体Ｋを得た。このＲＥ系酸化物超電導焼結体Ｋを、このままの状態でレーザ蒸着用ターゲット試料Ｋとした。
【００９５】
レーザ蒸着用ターゲット試料Ｋより、実施例１と同様にして５ｍｍの立方体試料を切り出した。この５ｍｍ立方体の線熱膨張率を、実施例１と同様にして測定した。
【００９６】
当該測定結果から、６００℃においてターゲット使用面に垂直な方向な線熱膨張率は０．４７％となり、ターゲット使用面に平行な方向の線熱膨張率は０．４６％となった。ターゲット使用面に垂直な方向の線熱膨張率は、ターゲット使用面に平行な方向の線熱膨張率より、６００℃において２％大きくなった。
【００９７】
１０個のターゲット試料Ｋに対し、実施例１と同様のレーザ照射を行った。
その結果、１０個のターゲット試料Ｋの６個において、ターゲットの全部または一部破断が起った。
本実施例に係る試料の作成条件、特性測定結果を表１に記載する。
【００９８】
【表１】
0005128326.tif 000002
【図面の簡単な説明】
【００９９】
【図１】レーザ蒸着用ターゲットにレーザ光が照射されている際の概念図である。
【図２】図１のＩ−Ｉ断面図である。
【図３】ＳＥＭで観察した本発明に係る粗粉砕粉の概念図である。
【図４】レーザ蒸着用ターゲット試料より立方体試料の切り出しの概念図である。
【図５】実施例１に係る立方体試料の線熱膨張率を示すグラフである。
【図６】実施例２に係る立方体試料の線熱膨張率を示すグラフである。
【図７】比較例１に係る立方体試料の線熱膨張率を示すグラフである。
【符号の説明】
【０１００】
１．レーザ蒸着用ターゲット
２．ターゲット表面における数ｍｍ四方程度の領域
３．パルスレーザ光
４．ターゲット使用面である平面に対して垂直な方向
５．ターゲット使用面である平面に平行な方向
６．酸化物超電導体焼結体
【図１】
0005128326.tif 000003
【図２】
0005128326.tif 000004
【図３】
0005128326.tif 000005
【図４】
0005128326.tif 000006
【図５】
0005128326.tif 000007
【図６】
0005128326.tif 000008
【図７】
0005128326.tif 000009